МЕТАЛЛИЧЕСКАЯ ТРУБА, ЕЕ ПРИМЕНЕНИЕ, ПОЛИАМИДНЫЕ СМЕСИ И ФОРМОВАННАЯ ДЕТАЛЬ ИЗ НИХ

1. Металлическая труба, которая содержит слой из полиамидной формовочной массы, которая содержит по меньшей мере 50% масс. полиамидного фрагмента, который состоит из следующих компонентов:
отн
I) от 60 до 98 масс. частей полиамида, который содержит от 10 до 70 мэкв/кг концевых карбоксильных групп, и обладает относительной вязкостью раствора η составляющей по меньшей мере 1,90, определенной согласно ISO 307 с применением 0,5%-ного по масс.е раствора в м-крезоле при 25°С, а также
II) от 2 до 40 масс. частей полиамин-полиамидного привитого сополимера, получаемого из следующих мономеров:
a) от 0,5 до 25% масс. в пересчете на общую смесь мономеров, полиамина по меньшей мере с 4 атомами азота, а также
b) от 75 до 99,5% масс. в пересчете на общую смесь мономеров, полиамидобразующих мономеров, выбранных из лактамов, ω-аминокарбоновых кислот и/или эквимолярных комбинаций диамина и дикарбоновой кислоты,
при условии, что концентрация аминогрупп привитого сополимера находится в диапазоне от 100 до 2500 мэкв/кг,
причем сумма масс. частей I) и II) составляет 100.
2. Металлическая труба по п. 1, отличающаяся тем, что она представляет собой эластичную или жесткую трубу, которая содержит слой из полиамидной формовочной массы в качестве внутреннего слоя или в качестве одного из слоев многослойного внутреннего слоя.
3. Металлическая труба по п. 1, отличающаяся тем, что она представляет собой жесткую трубу, которая содержит слой из полиамидной формовочной массы в качестве внешнего покрытия.
4. Металлическая труба по п. 1, отличающаяся тем, что полиамидную формовочную массу получали при помощи добавления от 0,005 до 10% масс. соединения по меньшей мере с двумя карбонатными структурными единицами, в пересчете на используемый полиамидный фрагмент.
5. Металлическая труба по п. 1, отличающаяся тем, что полиамид компонента I получали в присутствии трикарбоновой кислоты или при необходимости дополнительно дикарбоновой кислоты в качестве регулятора молекулярной массы.
6. Металлическая труба по п. 1, отличающаяся тем, что полиамид компонента I получали в присутствии смеси триамина и дикарбоновой кислоты в качестве регулятора молекулярной массы.
7. Металлическая труба по п. 1, отличающаяся тем, что в случае полиамида компонента I концентрация концевых карбоксильных групп выше концентрации концевых аминогрупп.
8. Металлическая труба по одному из пп. 1-7, отличающаяся тем, что полиамид содержит от 0,005 до 10% масс. соединения по меньшей мере с двумя карбонатными структурными единицами, в пересчете на используемый полиамидный фрагмент.
9. Применение металлической трубы по одному из пп. 1, 2, 4 и 5-8 для транспортировки гидролизирующе действующей среды.
10. Полиамидная смесь, которая содержит по меньшей мере 50% масс. полиамидного фрагмента, который состоит из следующих компонентов:
отн
I) от 60 до 98 масс. частей полиамида, который содержит от 10 до 70 мэкв/кг концевых карбоксильных групп, и обладает относительной вязкостью раствора η составляющей по меньшей мере 1,90, определенной согласно ISO 307 с применением 0,5%-ного по масс.е раствора в м-крезоле при 25°C, а также
II) от 2 до 40 масс. частей полиамин-полиамидного привитого сополимера, получаемого из следующих мономеров:
а) от 0,5 до 25% масс. в пересчете на общую смесь мономеров, полиамина по меньшей мере с 4 атомами азота, а также
b) от 75 до 99,5% масс. в пересчете на общую смесь мономеров, полиамидобразующих мономеров, выбранных из лактамов, ω-аминокарбоновых кислот и/или эквимолярных комбинаций диамина и дикарбоновой кислоты,
при условии, что концентрация аминогрупп привитого сополимера находится в диапазоне от 100 до 2500 мэкв/кг,
причем сумма масс. частей I) и II) составляет 100, и причем полиамидная смесь кроме того содержит от 0,005 до 10% масс. соединения по меньшей мере с двумя карбонатными структурными единицами, в пересчете на используемый полиамидный фрагмент.
11. Полиамидная смесь по п. 10, отличающаяся тем, что она представляет собой сухую смесь или формовочную массу.
12. Полиамидная смесь, которая содержит по меньшей мере 50% масс. полиамидного фрагмента, который состоит из следующих компонентов:
отн
I) от 60 до 98 масс. частей полиамида, который содержит от 10 до 70 мэкв/кг концевых карбоксильных групп, и обладает относительной вязкостью раствора η составляющей по меньшей мере 1,90, определенной согласно ISO 307 с применением 0,5%-ного по масс.е раствора в м-крезоле при 25°C, а также
II) от 2 до 40 масс. частей полиамин-полиамидного привитого сополимера, получаемого из следующих мономеров:
a) от 0,5 до 25% масс. в пересчете на общую смесь мономеров, полиамина по меньшей мере с 4 атомами азота, а также
b) от 75 до 99,5% масс. в пересчете на общую смесь мономеров, полиамидобразующих мономеров, выбранных из лактамов, ω-аминокарбоновых кислот и/или эквимолярных комбинаций диамина и дикарбоновой кислоты,
при условии, что концентрация аминогрупп привитого сополимера находится в диапазоне от 100 до 2500 мэкв/кг,
причем сумма масс. частей I) и II) составляет 100, и причем кроме того полиамид компонента I получают с применением от 0,01 до 0,6% мол., в пересчете на сумму использованных мономеров, по меньшей мере трифункционального регулятора молекулярной массы, функциональные группы которого представляют собой карбоксильные группы и/или аминогруппы, или соответственно, их производные.
13. Полиамидная смесь по п. 12, отличающаяся тем, что она представляет собой сухую смесь или формовочную массу.
14. Полиамидная смесь по п. 12, отличающаяся тем, что полиамид компонента I получают в присутствии трикарбоновой кислоты или при необходимости дополнительно дикарбоновой кислоты в качестве регулятора молекулярной массы.
15. Полиамидная смесь по п. 12, отличающаяся тем, что полиамид компонента I получают в присутствии смеси триамина и дикарбоновой кислоты в качестве регулятора молекулярной массы.
16. Полиамидная смесь по одному из пп. 12-15, отличающаяся тем, что в случае полиамида компонента I концентрация концевых карбоксильных групп выше концентрации концевых аминогрупп.
17. Полиамидная смесь по одному из пп. 12-15, отличающаяся тем, что она содержит от 0,005 до 10% масс. соединения по меньшей мере с двумя карбонатными структурными единицами, в пересчете на используемый полиамидный фрагмент.
18. Формованная деталь, которая содержит участок, состоящий из полиамидной смеси по одному из пп. 10-17, или которая полностью состоит из полиамидной смеси по одному из пп. 10-17.
19. Формованная деталь по п. 18, отличающаяся тем, что она является многослойной, причем по меньшей мере один слой состоит из полиамидной смеси по одному из пп. 10-17.